(57)【要約】【課題】  基材と透明フィルムを積層する際に隠蔽接着剤を塗工して隠蔽接着層を設けることでこれまで必要不可欠であった中間隠蔽層（フィルム、紙など）を必要としない隠蔽と接着を兼ね備えた隠蔽接着剤を提供する。【解決手段】  接着剤を活性水素を少なくとも二個有し、平均分子量が３０００〜５００００で、ガラス転移点が５℃以下である高分子化合物を含有する樹脂分と、無機顔料と、多価イソシアネート化合物を混合使用してなるものとし、固形分で樹脂分の４０重量％以上が前記高分子化合物であり、かつ前記無機顔料が固形分で樹脂分の７〜２０重量％の割合となるようにした。【選択図】  なし【特許請求の範囲】
【請求項１】
基材と透明フィルムを積層する際に使用する隠蔽性ある接着剤であって、活性水素を少なくとも二個有し、平均分子量が３０００〜５００００で、ガラス転移点が５℃以下である高分子化合物を含有する樹脂分と、無機顔料と、多価イソシアネート化合物を混合使用してなるものであり、固形分で樹脂分の４０重量％以上が前記高分子化合物であること、及び前記無機顔料が固形分で樹脂分の７〜２０重量％の割合で使用されることを特徴とする接着剤。
【請求項２】
前記高分子化合物がウレタン樹脂、アクリル樹脂及びポリエステル樹脂からなる群から選ばれるものである請求項１の接着剤。
【請求項３】
多価イソシアネート化合物と樹脂分が使用直前に混合使用される２液型接着剤である請求項１又は２の接着剤。
【請求項４】
樹脂分が固形分４０〜６０重量%の溶液タイプとして使用される請求項１〜３いずれか１項の接着剤。
【請求項５】
塗工量が固形分３０〜６０ｇ／ｍ２である際に、基材と透明フィルムに対する接着強度が０．８Ｋｇｆ／ｃｍ以上となる請求項１〜４いずれか１項の接着剤。
【請求項６】
前記無機顔料が酸化チタン及び／又は酸化鉄である請求項１〜５のいずれか１項に記載の接着剤。
【請求項７】
基材上に、印刷模様を有する透明フィルムを積層した化粧板であって、前記基材と透明フィルムが、請求項１〜６のいずれか１項の接着剤で直接接着されていること特徴とする積層化粧板。
【請求項８】
前記接着剤の塗布量が固形分で固形分３０〜６０ｇ／ｍ２であること、及び基材と透明フィルムの間の接着強度が０・８ｋｇｆ／ｃｍ以上である請求項７の積層化粧板。
【発明の詳細な説明】
【技術分野】
【０００１】
本発明は、基材に樹脂シートや樹脂フィルム等を積層する際の接着剤に関する。さらに詳しくは、隠蔽を必要とする透明フィルムを基材に積層する際の隠蔽接着剤で、隠蔽接着剤層を１層設ける事でこれまで必要不可欠であった隠蔽用シート等を必要としない隠蔽接着剤に関する。
【背景技術】
【０００２】
従来から、基材に各種プラスチックフィルム、例えば、アクリル系・ポリプロピレン系、ポリ塩化ビニール系・ポリエステル系などのプラスチッテフィルムを積層した積層板は既に実用化されており、またこれらの積層に使用される接着剤もその用途、目的に応じて開発が行われている。例えば、特許文献１及び特許文献２にはポリオレフィン基材に対する接着剤の提案がなされている。このような接着剤は、物体同士の接着目的の観点からは適した接着剤といえる。
【０００３】
しかしながら、特許文献３に記載されるように、意匠性ある積層板を得るためには、Ｅの基材表面にＢの接着剤を塗工し、Ｃの絵柄を印刷したＤの隠蔽シートを積層し、さらにＣの絵柄表面にｂの接着剤を塗工して絵柄保護などのためにＡの透明フィルムを積層した、Ｅ／Ｂ／Ｄ／Ｃ／ｂ／Ａというような多層構造とする必要があった。近年、従来に比して機能性はもちろんのこと意匠性が重要視されるようになり、意匠性を反映するためには必ず隠蔽性を有する白色又は淡色の塩化ビニル樹脂フィルムやオレフィン系樹脂フィルム等の使用が必要とされることが多く、また、基材に直接、隠蔽になりうる色彩の塗料を塗布して隠蔽層を設ける方法もあるが乾燥時間を要し、作業性に問題があり、物体の保護と美装以外には使用できなかった。
【特許文献１】特開平７−９７５５８号公報
【特許文献２】特開２００３−２１３２３９号公報
【特許文献３】特開平１１−１１５０９６号公報
【発明の開示】
【発明が解決しようとする課題】
【０００４】
前述の如く、従来は接着と隠蔽は別工程と考えられていたが、作業性よく、より安定した意匠性ある積層体を得るために、中間隠蔽層（フィルム、紙など）を使用しない方法の開発が望まれてきた。そこで、本発明では、基材とポリエチレンテレフタレートなどの透明フィルムを積層する際に隠蔽接着剤を塗工して隠蔽接着層を設けることでこれまで必要不可欠であった中間隠蔽層（フィルム、紙など）を必要としない隠蔽と接着を兼ね備えた隠蔽接着剤を提供することを課題とする。
【課題を解決するための手段】
【０００５】
本発明では、基材と透明フィルムを積層する際に使用される接着剤を、活性水素を少なくとも二個有し、平均分子量が３０００〜５００００で、ガラス転移点が５℃以下である高分子化合物を含有する樹脂分と、無機顔料と、多価イソシアネート化合物を混合使用してなるものであり、固形分で樹脂分の４０重量％以上が前記高分子化合物であること、及び前記無機顔料が固形分で樹脂分の７〜２０重量％の割合で使用されることを特徴とするものとすることによって、上記課題を解決した。
【０００６】
前記高分子化合物としては、ウレタン樹脂、アクリル樹脂、ポリエステル樹脂などがいずれも使用でき、通常水酸基を２個有する高分子化合物を使用するのが好ましい。高分子化合物の平均分子量は３０００〜５００００のものが効果的に使用できるが、特に４０００〜３００００程度であるのが好ましい。
【０００７】
かかる本発明の接着剤は、多価イソシアネート化合物と樹脂分を使用直前に混合使用する２液型接着剤とされるのがよく、一般に樹脂分が固形分４０〜６０重量％の溶液タイプとして使用されるのが好ましい。
【０００８】
また、本発明の接着剤は、塗工量を固形分３０〜６０ｇ／ｍ２とした際に、基材と透明フィルムの間の接着強度が０．８Ｋｇｆ／ｃｍ以上となり、かつ基材と透明フィルムに対する隠蔽率（ＪＩＳ−Ｋ−５６５６による）を８０％以上とすることが可能である。
【０００９】
なお、本発明で使用する無機顔料は特に限定されないが、酸化チタン及び／又は酸化鉄であるのが好ましく、特に酸化チタンであるのがよい。また、かかる無機顔料は直接前記高分子化合物に添加混合されてもよいが、予め適当な樹脂に分散したものを使用するのが好ましい。この樹脂は、本発明の接着剤の主体をなす前記高分子化合物と混和性のよい樹脂であるのが好ましい。例えば前記高分子化合物と同種の樹脂であるのが好ましい。
【００１０】
また、本発明の隠蔽接着剤は基材と透明フィルムのいずれに塗工されてもよいが、ここに基材としては、木板（ＭＤＦ、合板）、プラスチックシート（ＡＢＳ板、塩ビ、アクリル板）、金属板（錫メッキ鋼板、亜鉛メッキ鋼板、カラー鋼板）などがいずれも使用でき、また、透明フィルムとしては、塩化ビニル系フィルム、アクリル系フィルム、ポリカーボネート系フィルム、ポリエチレンテレフタレート等のポリエステル系フィルムなどがいずれも使用できる。
【００１１】
更に、本発明では、このような隠蔽接着剤を使用した化粧板をも対象とするものであり、この化粧板は、基材上に印刷模様を有する透明フィルムを積層したものである。この化粧板ででは、基材と透明フィルムの間に、前記隠蔽接着剤が設けられているのである。
【００１２】
化粧板における隠蔽接着剤の塗布量は、固形分で固形分３０〜６０ｇ／ｍ２であり、その際、基材と透明フィルムの間の接着強度が０・８ｋｇｆ／ｃｍ以上であるものとするのがよい。なお、かかる隠蔽接着剤の使用により、隠蔽率をＪＩＳ−Ｋ−５６５６に準じた測定で８０％以上とすることが可能であり、その結果、従来の如く隠蔽シートを使用しなくても、透明フィルムに印刷した模様が鮮明に現れた意匠性ある化粧板を得ることが可能となる。
【発明の効果】
【００１３】
本発明の隠蔽接着剤を基材と透明フィルムの接着に用いることで、これまで接着剤と隠蔽シートを分けて積層していた積層化粧板や積層化粧鋼板に必要不可欠であった隠蔽シートが不要となり、作業性を簡略化し、これに伴うコストの低減が可能である。
【発明を実施するための最良の形態】
【００１４】
以下、本発明を詳細に説明する。
先ず、本発明の接着剤の主体をなす高分子化合物としては、活性水素を２個以上有する平均分子量３０００〜５００００のアクリル樹脂、ポリエステル樹脂、ウレタン樹脂等でガラス転移点が５℃以下のものが何れも使用できる。一般に、水酸基を２個以上有する樹脂の使用が好ましく、ポリエステルポリオールやポリエーテルポリオール、特に末端に水酸基を有するポリウレタン樹脂等の使用が好ましい。平均分子量は４０００〜３００００程度であるのが特に好ましい。また、ガラス転移点が０℃以下、特に−５℃以下のものを使用するのが好ましい。
【００１５】
なお、本発明では、かかる高分子化合物が固形分で樹脂分の４０重量％以上を占めるようにすることが必要であるが、通常５０重量％以上占めるようにするのが好ましい。なお、かかる高分子化合物と混合使用されてもよい樹脂としては、一般塗料に使用されるような樹脂がいずれも使用できる。
【００１６】
次に、ポリイソシアネート化合物としては、一般にウレタン製造用に使用されるジイソシアネート化合物及びトリイソシアネート化合物等がいずれも使用できる。
【００１７】
なお、本発明に使用される樹脂分は、固形分４０〜６０重量%の溶液タイプとして使用するのが好ましく、例えばキシレン、酢酸エチル、メチルエチルケトン等の有機溶剤などによる溶液として使用するのがよい。樹脂固形分が４０％重量以下では樹脂分が減少するので接着力が低下する恐れがあり、６０重量％以上では液粘性が上昇し、塗工時の作業性に問題を生じる可能性がある。
【００１８】
本発明では、分子中の水酸基価が少なくとも４ｍｇＫＯＨ／ｇ以上、ガラス点移転（ＴＧ）が５℃以下に調整されたポリウレタン樹脂を高分子化合物として使用するのが特に好ましく、ＴＧの低い樹脂は無機顔料を含有しても塗工、乾燥後も常温でタック性を有しドライラミ性に富んでいるので本発明に最も適した樹脂といえる。
【００１９】
また、本発明の隠蔽接着剤は基材側か透明フィルム側のどちらかの面に塗工して隠蔽シートと接着剤の代わりとなる隠蔽接着層を形成することで、基材と透明フィルムを積層するものであり、その塗工量は樹脂固形分３０〜６０ｇ／ｍ２の範囲であれば必要とする隠蔽度合いと接着力が得られる塗工範囲である。例えば、樹脂固形分６０ｇ／ｍ２を塗工して隠蔽率９５％というように、完全に隠蔽したものとすることができる。また、３０ｇ／ｍ２の塗工でも隠蔽率８０％を得ることが可能であり、従って、上述の範囲で、充分な効果を得ることができる。また隠蔽接着層の基材と透明フィルムに対する接着強度は０．８Ｋｇｆ／ｃｍ以上であり、最終製品の積層板において、０．８Ｋｇｆ／ｃｍ未満では外的な力により剥離してしまう恐れがある。通常、０．８５Ｋｇｆ／ｃｍ以上の接着強度が好ましい。
【００２０】
本発明の隠蔽接着剤は、隠蔽性の観点から酸化チタンなどの無機顔料の配合が必須であり、その配合比は全樹脂固形分に対し７〜２０重量％であるのが好ましい。７重量％以下では隠蔽に欠け２０重量％以上では接着力に問題を期す可能性がある。また本発明では顔料の配合方法を規定するものではないが、簡易に顔料成分を得る方法の一つとして、本発明に使用される主成分の高分子樹脂に塗料を配合しても良く、塗料としては、アクリル系、ポリエステル系、ウレタン系などの塗料が何れも使用できるが、接着剤の主成分との相溶性から同系の塗料の選択が好ましい。また、本発明で使用される塗料は色彩を制限する物ではなく、隠蔽性の観点から白色または酸化チタンに少量の黄色酸化鉄や赤色酸化鉄などを含有した淡色のより白色に近い彩色が好ましい。塗料は酸化チタンなどの顔料がバランスよく混錬、混和されているので本発明の主成分の高分子樹脂と混和し易く隠蔽の必須である顔料成分を簡易に得ることができる。
【００２１】
本発明の隠蔽接着剤は、通常２液型であり使用前に硬化剤を混合して使用する。接着剤を各アプリケーターで塗工する際の塗工作業性を良好にするために消泡剤及びレベリング剤を添加してもよく、消泡剤としてはシリコン系の消泡剤の使用が好ましく、添加量は接着剤１００重量部に対し０．１〜１．５重量部が好ましい。また、レベリング剤としてブチルセルソルブ系、シリコン系が使用可能であるが他との相溶性からシリコン系のレベリング剤が好ましく、添加量は接着剤１００重量部に対し０．１〜１重量部で使用するのが良い。
【００２２】
本発明の隠蔽接着剤は、前述した如く、各種基材及び透明フィルムに適用でき、木板（ＭＤＦ、合板）、プラスチックシート（ＡＢＳ板、塩ビ、アクリル板）、金属板（錫メッキ鋼板、亜鉛メッキ鋼板、カラー鋼板）等と透明プラスチックフィルムを積層する積層化粧板に優れた隠蔽性と接着力を有する。
【００２３】
次に化粧パネルについて説明すれば、通常の化粧パネルは，基材(金属、木等を素材とする)上に接着剤又は、表面コーティング剤等を複数回塗工して、先に述べた如く、Ｅ／Ｂ／Ｄ／Ｃ／ｂ／Ａというような多層構造をとる必要があったが、本発明では、前述の如く隠蔽接着剤の使用により、基材Ｅの表面に隠蔽接着剤Ｂ’を適用しその上に絵柄Ｃ’を印刷した透明フィルムＡを積層するだけで、隠蔽効果も絵柄保護の効果も備えた、意匠性ある品質のよい製品を得ることができるのである。すなわち、本発明ではＥ／Ｂ’／Ｃ’／Ａという非常に簡易な構造で、作業性よく品質のよい化粧パネルの製造が可能となるのである。
【００２４】
このように、本発明では、接着剤やコーティング剤等の使用量を低減させると共にこれらに含有される有機溶剤の使用量も低減されることになり、人体又は環境に配慮した化粧パネルを得ることができる。また、基材と透明フィルムの間に接着隠蔽層を設ける事により、従来必要とされた隠蔽用のフィルムを必要としないで、接着工程を簡略化し、接着剤の樹脂分を従来の２分の１以下に抑えることができるだけでなく、化粧パネルの廃棄に当たって、従来の隠蔽シートの廃棄処理が必要なくなり、これに伴う廃棄時の焼却熱量が下がる等の環境問題を解決し、また、経済的にも低コストで化粧パネルを生産できるという利点がある。
【００２５】
本発明の隠蔽接着剤の使用法は特に限定されないが、例えば透明フィルムの印刷を施した面か、又は基材表面に、隠蔽接着剤を塗工して、接着隠蔽層を形成する。その塗工量は、固形量５０〜６０重量％程度の溶液型接着剤として、ＷＥＴで約６０〜１２０μｍ程度でよく、ナイフ又はカーテンコーターにて塗工後、乾燥機にて、隠蔽接着層の有機溶剤含有量を樹脂固形分に対し１５〜２０％残留した状態として、基材に正対させるように、例えば圧力４〜５．５ｋｇ、温度１４０℃〜１６０℃、スピード３〜４ｍ／分というような設定で、２００Фのシリンダーロールプレス機で貼りつける。この状態で貼りつけた基材と透明フィルムの接着強度は０．８Ｋｇｆ／ｃｍであるが、貼りつけ後の溶剤含有量は（重量で算出した）、溶剤が１〜３重量％残留している状態である。又、この隠蔽接着層の接着強度は張付け時のロールプレス機の熱及び圧力、塗工量により異なるが、ロールプレス機の設定は温度１４０℃、圧力５ｋｇ、スピード３ｍ／分が好ましく、温度１６０℃、圧力５．５ｋｇ、スピード４ｍ／分の設定がより好ましい。又、上述の様に積層パネルの１〜３％残留している溶剤は設定１６０℃、圧力５．５ｋｇ、スピード４ｍ／分のロールプレス機に再度通過させる事で、溶剤残留率はより０％に近いのもとなり、計測できなくなる。
【００２６】
以下、本発明の実施例を示すが、ここで示す部又は％は特に断らない限り重量部又は重量％を示す。
［実施例１］
平均分子量５０００のウレタン樹脂（タイフォースＡＤ−８６５ＨＶ，固形分５０．５％、ガラス転移転−１０℃、大日本インキ株式会社製）７０部、塗料（ウレタン樹脂分６０％、酸化チタン２５％、エスケ−化研株式会社製）３０部、硬化剤（デュラネートＴＰＡ−１００、固形分１００％旭化成株式会社製のヘキサメチレンジイソシアネート）５部及びＭＥＫ１３部を配合して隠蔽接着剤を得た。
この時の全樹脂分に対する顔料(酸化チタン）の量は１２．８％であった。
上記接着剤を、印刷模様を施した厚さ１００μｍのＰＥＴフィルム（大日本印刷製の接着性改良処理したフィルム）にコーターにて固形量で３０ｇ／ｍ２、５０ｇ／ｍ２、６０ｇ／ｍ２になるようにそれぞれ塗工した（貼り付け時の溶剤残留率は樹脂固形分に対し２０％である）。各塗工量の異なるそれぞれのＰＥＴフィルムを、二種の基材（木板ＭＤＦと錫メッキ鋼板）に、１６０℃、圧力５．５Ｋｇ、スピード４ｍ／分に設定されたロールプレス機にてラミネートした。接着強度と隠蔽率を下記に示す。なお隠蔽率はＪＩＳ−Ｋ−５６５６に準じた測定した。隠蔽率８０％以上を合格とする。
【００２７】
【表１】
2006137817.tif 000002
【００２８】
接着強度試験は幅５ｃｍ長さ１５ｃｍに幅１ｃｍの切り込みを付けて５０ｍｍ／分の引っ張りスピードで１８０度剥離試験を行った。（測定機は安田精機製ＬＬＯＹＤ・ＬＲＸ機、測定範囲１．９８Ｋｇｆ／ｃｍ）
【００２９】
[比較例１]
実施例１で得た隠蔽接着剤を固形分２５ｇ／ｍ２になるように塗工して実施例１と同様に試験を行った。結果を次表に示す。
【００３０】
【表２】
2006137817.tif 000003
【００３１】
[比較例２]
平均分子量１５０００のウレタン樹脂（タイフォースＡＧ−９４６ＨＶ、固形量４０％、ガラス転移転８℃、大日本インキ株式会社製）７０部、塗料（ウレタン樹脂分６０％、酸化チタン２５％、エスケ−化研株式会社製）３０部、硬化剤（デュラネートＴＰＡ−１００、固形分１００％旭化成株式会社製）５部、ＭＥＫ１３部を配合して隠蔽接着剤を得た。この時の全樹脂分に対する顔料の量は１４．７％であった。固形量６０ｇ／ｍ２になるように塗工して実施例１と同様の試験を行った。その数値を次表に示す。
【００３２】
【表３】
2006137817.tif 000004
【００３３】
［実施例２］
平均分子量５０００のウレタン樹脂（タイフォースＡＤ−８６５ＨＶ，固形分５０．５％、ガラス転移転−１０℃、大日本インキ株式会社製）５０部、塗料（ウレタン樹脂分６０％、酸化チタン２５％、エスケ−化研株式会社製）５０部、硬化剤（デュラネートＴＰＡ−１００、固形分１００％旭化成株式会社製のヘキサメチレンジイソシアネート）５部及びＭＥＫ１３部を配合して隠蔽接着剤を得た。
この時の全樹脂分に対する顔料(酸化チタン）の量は２０．７％であった。
上記接着剤を、印刷模様を施した厚さ１００μｍのＰＥＴフィルム（大日本印刷製の接着性改良処理したフィルム）にコーターにて固形量で６０ｇ／ｍ２になるように塗工して、実施例１と同様の試験をした。その数値を次表に示す。
【００３４】
【表４】
2006137817.tif 000005
【００３５】
[比較例３]
平均分子量５０００のウレタン樹脂（タイフォースＡＤ−８６５ＨＶ，固形分５０．５％、ガラス転移転−１０℃、大日本インキ株式会社製）３０部、塗料（ウレタン樹脂分６０％、酸化チタン２５％、エスケ−化研株式会社製）７０部、硬化剤（デュラネートＴＰＡ−１００、固形分１００％旭化成株式会社製）５部、ＭＥＫ１３部を配合して隠蔽接着剤を得た。
この時の全樹脂分に対する顔料の含有量は２８．２％であった。固形分６０ｇ／ｍ２になるように塗工して実施例１と同様の試験を行った。数値を下記に示す。
【００３６】
【表５】
2006137817.tif 000006
【００３７】
［実施例３］
平均分子量２８０００のポリエステル樹脂＜ポリエステルポリオール＞（バイロンＢＸ１０ＡＳ、固形量４０％、ガラス転移転−１５℃、東洋紡製）７０部、塗料（ウレタン樹脂分６０％、酸化チタン２５％、エスケ−化研株式会社製）３０部、硬化剤（デュラネートＴＰＡ−１００、固形分１００％旭化成株式会社製）５部、ＭＥＫ１３部を配合して隠蔽接着剤を得た。
この時の全樹脂分に対する顔料の含有量は１４．７％であった。固形分６０ｇ／ｍ２になるように塗工して実施例１と同様の試験を行った。数値を次表に示す。
【００３８】
【表６】
2006137817.tif 000007
【００３９】
[比較例４]
平均分子量２３０００のポリエステル樹脂＜ポリエステルポリオール＞（バイロン３０ＳＳ、固形量３０％、ガラス転移転７℃東洋紡製）７０部、塗料（ウレタン樹脂分６０％、酸化チタン２５％、エスケ−化研株式会社製）３０部、硬化剤（デュラネートＴＰＡ−１００、固形分１００％旭化成株式会社製）５部を配合して隠蔽接着剤を得た。
この時の全樹脂分に対する顔料の含有量は１７％であった。固形分６０ｇ／ｍ２になるように塗工して実施例１と同様の試験を行った。数値を次表に示す。
【００４０】
【表７】
2006137817.tif 000008
【００４１】
次に、本発明の化粧板の実施例を示す。
［実施例４］
印刷済み透明アクリルフィルム１００μｍ（大日本印刷製）の印刷面に、実施例１で得た隠蔽接着剤（固形量５５％溶液）をナイフコーターにてＷＥＴ１００μｍになる様に塗工した。
乾燥後の膜厚は６６μｍであり、固形量に対する溶剤残留率は２０％であり、塗工表面はタック性を示していた。この様にして得られた印刷済みアクリルフィルムを基材（厚み３ｍｍの朝日ウッド製ＭＤＦ）に温度１６０℃、圧力５．５ｋｇ，スピード４ｍ／分の設定にて２００Фのシリンダーロールプレス機にて貼り付けた。この時透明アクリルフィルムの表面に印刷層が鮮明に反映された化粧パネルが作成できた。
この化粧パネルの溶剤残留率は（重量を元に算出した）３％であった。そして、この化粧パネルを前記設定のロールプレス機にて再度、通過させた。この時の溶剤残留率は測定できなかった。次いで、安田精機製ＬＬＯＹＤ.ＬＲＸ機にて１８０度剥離テストを行った。その接着強度は１．３ｋｇｆ／ｃｍでＭＤＦの材破を確認した。
【００４２】
［実施例５］
印刷済み透明ＰＥＴフィルム（易接着処理済み、大日本印刷製）１００μｍの印刷面に、実施例１で得た隠蔽接着剤（固形量５５％溶液）をナイフコーターにてＷＥＴ１００μｍになる様に塗工した。
乾燥後の膜厚は６６μｍであり、固形量に対する溶剤残留率は２０％であり、塗工表面はタック性を示していた。この様にして得られた印刷済みアクリルフィルムを基材（厚み３ｍｍの朝日ウッド製ＭＤＦ）に温度１６０℃、圧力５．５ｋｇ，スピード４ｍ／分の設定にて２００Фのシリンダーロールプレス機にて貼り付けた。この時透明ＰＥＴフィルムの表面に印刷層が鮮明に反映された化粧パネルが作成できた。
この化粧パネルの溶剤残留率は（重量を元に算出した）３％であった。そして、この化粧パネルを前記設定のロールプレス機にて再度、通過させた。この時の溶剤残留率は測定できなかった。次いで、安田精機製ＬＬＯＹＤ.ＬＲＸ機にて１８０度剥離テストを行った。その接着強度は１．３ｋｇｆ／ｃｍでＭＤＦの材破を確認した。
【００４３】
［実施例６］
実施例４、５と同様の塗工機にて隠蔽接着剤を塗工した印刷済み透明アクリルフィルムとＰＥＴフィルムをそれぞれ、基材（厚み３ｍｍの塩化ビニル板）に実施例４、５と同様の方法にて貼り付けた。実施例４、５と同様の結果を得た。
【００４４】
［実施例７］
基材を厚み０．２ｍｍ錫メッキ鋼板とした以外は実施例４、５と同様の方法を実施した。この時の接着強度は０．９ｋｇｆ／ｃｍであり、それ以外は実施例４、５と同様の結果を得た。
【００４５】
[比較例５]
印刷済みアクリルフィルム１００μｍ（大日本印刷製）印刷面に、実施例４で得た隠蔽接着剤（固形量５５％溶液）をＷＥＴで４０μｍになる様に実施例４と同様の塗工機にて塗工した。
乾燥後の隠蔽接着層の厚みは、２６．４μｍであり、重量から算出された溶剤の含有率は２０％であり、実施例３と同様の方法にて化粧板を得た。この化粧パネルの隠蔽度は基材のＭＤＦの下地色が透明のアクリルフィルム表面に反映されており、隠蔽は不十分であった。この化粧板を実施例１と同様に再度、ロールプレス機に通過して溶剤残留率を測定したが測定できなかった。次に接着強度を実施例４と同様の方法にて測定した。接着強度は０．６ｋｇｆ／ｃｍであり接着強度としては不十分な物であった。
【００４６】
[比較例６］
印刷済みＰＥＴフィルム１００μｍ（易接着処理済み、大日本印刷製）印刷面に、実施例１で得た隠蔽接着剤（固形量５５％溶液）をＷＥＴで４０μｍになる様に実施例４と同様の塗工機にて塗工した。乾燥後の隠蔽接着層の厚みは、２６．４μｍであり重量から算出された溶剤の含有率は２０％であり、実施例４と同様の方法にて化粧板を得た。この化粧パネルの隠蔽度は基材のＭＤＦの下地色が透明のアクリルフィルム表面に反映されており、隠蔽は不十分であった。この化粧板を実施例４と同様に再度、ロールプレス機に通過して溶剤残留率を測定したが測定できなかった。次に接着強度を実施例４と同様の方法にて測定した。接着強度は０．６ｋｇｆ／ｃｍであり接着強度としては不十分な物であった。
【００４７】
[比較例７]
印刷済みＰＥＴフィルム１００μｍ（易接着処理済み、大日本印刷製）印刷面に、実施例１で得た隠蔽接着剤（固形量５５％溶液）をＷＥＴで４０μｍになる様に実施例４と同様の塗工機にて隠蔽接着剤を塗工した。乾燥後の隠蔽接着層の厚みは、２６．４μｍであり重量から算出された溶剤の含有率は２０％であり、基材を厚み３ｍｍの塩化ビニル板とする以外は実施例４と同様の方法にて化粧板を得た。この化粧パネルの隠蔽度は基材の下地色が透明のアクリルフィルム表面に反映されており、隠蔽は不十分であった。この化粧板を実施例３と同様に再度、ロールプレス機に通過して溶剤残留率を測定したが測定できなかった。次に接着強度を実施例４と同様の方法にて測定した。接着強度は０．６ｋｇｆ／ｃｍであり接着強度としては不十分な物であった。
【産業上の利用可能性】
【００４８】
本発明の隠蔽接着剤を使用することにより、これまで積層化粧鋼板などの建材に必要不可欠であった隠蔽シートを不要とした隠蔽用接着剤が提供できる。